먼저 , 교반기 가 장착 된 유리 플라스크 에서 , 47 . 52 g 의 MMA 모노머 ( 60 ppm 하이드로퀴논 ( HQ ) 억제제 로 안정 화 됨 ) 및 0 . 48 g 의 N , N - 디 메틸 - 파라 - 톨루이딘 ( DMPT ) 촉진제 에 , 12 . 0 g 의 폴리 ( MMA - 코 - DMAEMA ) 코 폴리머 를 용해 시킴 으로써 , 제 2 액 부분 을 제조 하 였 다 . 폴리 ( MMA - 코 - DMAEMA ) 코 폴리머 는 95 : 5 wt % 의 코 모노머 비율 MMA : DMAEMA 를 가졌 고 , 잔류 개시제 를 함유 하 지 않 았 으며 , 0 . 50 dl / g 의 환산 점도 를 가졌 다 . 그 다음 , 필요 한 양 의 바륨 술 페이트 ( 40 . 0 g ) 을 500 내지 600 rpm 에서 교반 하 면서 첨가 하 고 , 1 시간 동안 방치 하 여 , 바륨 술 페이트 를 모노머 / 폴리머 시럽 내 에 분산 시켰 다 . 생성 된 제 2 액 부분 의 브룩필드 점도 는 2 , 500 센티 포 이 즈 였 다 .